또한 본 발명 의 폴리에스테르 수지 는 , 그 중량 평균 분자량 ( Mw ) 이 70 , 000 ∼ 160 , 000 , 특히 70 , 000 ∼ 130 , 000 의 범위 에 있 는 것 이 바람직 하 다 . 이 에 따라 우수 한 제막 성 을 얻 을 수 있 다 . 즉 일반 적 인 폴리에스테르 수지 ( 폴리에틸렌 테레프탈 레이트 ) 에 있 어서 는 용융 점도 가 낮 기 때문 에 , 고 속 에서 의 캐스트 필름 성형 이나 금속 몸체 에 압출 라미 네이트 하 면 , T 다이 로부터 압출 된 용융 수지 막 의 폭 방 향단 이 동요 하 는 막 의 동요 라는 현상 이나 , T 다이 로부터 압출 된 용융 수지 막 이 길 이 방향 으로 막 두께 불 균일 을 발생 시키 는 , 맥동 이 라는 현상 이 생긴다 . 이 에 비해 폴리에스테르 수지 가 상기 범위 의 중량 평균 분자량 ( Mw ) 을 가짐 으로써 , 폴리에스테르 수지 의 용융 혼련 압출 에 있 어서 의 일반 적 인 조건 인 260 ℃ 및 전단 속도 243 sec - 1 에서 의 용융 점도 가 6000 poise 이상 을 유지 하 고 있 기 때문 에 전술 한 바 와 같 은 문제 를 발생 시키 지 않 고 우수 한 제막 성 을 갖 고 있 는 것 이 다 .